형광체 원료 로서 , Y 2 O 3 ( 7 . 41 g ) , Gd 2 O 3 ( 4 . 01 g ) , CeO 2 ( 0 . 63 g ) , Al 2 O 3 ( 7 . 77 g ) 를 충분히 혼합 하 고 , 이것 에 플럭스 로서 불화 암모늄 을 적당량 혼합 한 것 을 알루미늄 제 의 도가니 에 충전 하 고 , 수소 함유 질소 가스 를 유통 시킨 환원 분위기 중 에 있 어서 , 1350 내지 1450 ℃ 의 온도 범위 에서 2 내지 5 시간 소성 하 여 소성품 ( ( Y 0 . 72 Gd 0 . 24 ) 3 Al 5 O 12 : Ce 0 . 04 ) 을 얻 었 다 .